도 7 및 도 8 에서 , 양극 LCO ( LiCoO 2 ) - 음극 Ni - Sn ( Ni 3 Sn 4 ) 를 채용 한 배터리 셀 ( 부피 당 용량 800 Wh / L ) 이 일 실시 예 에 따른 충전 방법 에 따라 충전 되 었 다 . 그리고 음극 의 OCV 는 Ni - Sn 음극 을 이용 한 하프 셀 ( half - cell ) 의 0 . 1 C 의 저율 충전 실험 의 결과 로부터 추정 되 었 다 . 도 7 의 ( a ) 를 참조 하 면 , 음극 OCV 의 기울기 의 변화 율 을 바탕 으로 6 개 의 충전 구간 이 결정 되 었 고 , 마지막 6 번 째 충전 구간 의 종점 은 정전 압 구간 의 시점 이 된다 . 배터리 는 배터리 의 초기 조건 ( 3 . 0 [ V ] , SOC = 0 , 085 ) 에 의해 3 번 째 충전 구간 부터 충전 이 시작 되 었 다 . 충전율 은 각 충전 구간 에서 18 . 25 C → 9 . 87 C → 3 . 44 C → 1 . 4 C 이 고 , 마지막 에 는 4 . 2 [ V ] 의 정전 압 이 인가 되 었 다 . 정 전압 구간 의 완료 조건 은 0 . 05 C 전류 이하 이 다 . 그리고 dphisl 은 2 × 10 - 6 [ v ] 로 미리 결정 되 었 다 .